ТРУБЫ И ПОЛИОЛЕФИНОВАЯ КОМПОЗИЦИЯ ДЛЯ ИХ ИЗГОТОВЛЕНИЯ

1. Гетерофазная полипропиленовая композиция, содержащая (в массовом процентном отношении к сумме компонентов A и B):
A) от 80% до 97% статистического сополимера пропилена, содержащего от 0,1 до 4 полученных из 1-гексена звеньев; причем указанный статистический сополимер пропилена имеет:
- индекс текучести расплава, измеренный согласно стандарту ISO 1133 (230°C, 5 кг) и составляющий от 0,3 до 5 г/10 мин;
- индекс полидисперсности (PI), составляющий от 4 до 10, предпочтительно от 5 до 6;
B) от 3 до 20% сополимера пропилена и этилена, где содержание полученных из этилена звеньев составляет от 50% до 55% за исключением предельных значений;
где гетерофазная полипропиленовая композиция характеризуется следующими значениями: индекс текучести расплава, измеренный согласно стандарту ISO 1133 (230°C, 5 кг) и составляющий от 0,5 до 5 г/10 мин, и характеристическая вязкость (IV) фракции, растворимая в ксилоле при комнатной температуре, которая составляет от 2,0% до 5,0%.
2. Гетерофазная полипропиленовая композиция по п.1, где в компоненте A содержание полученных из 1-гексена звеньев составляет от 0,1 до 1,4 мас.%.
3. Гетерофазная полипропиленовая композиция по п.1, где в компоненте A содержание полученных из 1-гексена звеньев составляет от 0,3 до 0,9 мас.%.
4. Гетерофазная полипропиленовая композиция по п.1, где в компоненте B содержание полученных из этилена звеньев составляет от 51 мас.% до 54 мас.%.
5. Гетерофазная полипропиленовая композиция по п.1, где количество компонента A составляет от 85 мас.% до 92 мас.%, и количество компонента B составляет от 8 мас.% до 15 мас.%.
6. Труба, включающая гетерофазную полипропиленовую композицию по пп.1-5.
7. Труба по п.6, где труба имеет сопротивление гидравлическому давлению, измеренное при 80°C и 4,2 МПа и превышающее 3000 часов.
8. Труба по п.6, где труба имеет сопротивление гидравлическому давлению, измеренное при 95°C и давлении 2 МПа и превышающее 5000 часов.